СПОСОБ ГИДРОФОБИЗАЦИИ МАТЕРИАЛОВ АЛКИЛИМИНОПРОПИЛСОДЕРЖАЩИМИ СИЛОКСАНАМИ

1. Способ получения защитного гидрофобного покрытия на полимерном материале, предусматривающий модификацию поверхности полимерного материала путем обработки раствором олиго(органо)алкоксисилоксана, последующее удаление растворителя, обработку поверхности раствором алкилбромида с последующим удалением растворителя, отличающийся тем, что в качестве олиго(органо)алкоксисилоксана используют дека(аминопропил)додекаэтоксидекасилоксан структурной формулы
,
4
9
8
17
18
37
а в качестве алкилбромида используют либо бутилбромид формулы (CHBr), либо октилбромид формулы CHBr, либо оксадецилбромид формулы CHBr.
2. Способ по п.1, отличающийся тем, что в качестве растворителя для олиго(органо)алкоксисилоксана используют слабополярный органический растворитель, а в качестве растворителя для алкилбромида используют слабополярный или высокополярный органический растворитель.
3. Способ по п.2, отличающийся тем, что слабополярный органический растворитель для олиго(органо)алкоксисилоксана выбирают из следующего ряда: этиловый спирт, ацетон, тетрагидрофуран, толуол, а растворитель для алкилбромида выбирают из ряда: этиловый спирт, ацетон, тетрагидрофуран, толуол, либо из ряда: диметилформамид, диметилацетамид, диэтилформамид.
4. Способ по п.1, отличающийся тем, что обработку поверхности полимерного материала проводят путем смачивания при температуре 30°C в течение 5-20 мин раствором олиго(органо)алкоксисилокеана в концентрации от 1,38 до 1,75%, после чего полимерный материал сушат в течение 5-20 мин, подвергают термической обработке при 140°C в течение 20 мин, промывают водой и сушат в течение 12 ч, после чего модифицированную поверхность полимерного материала смачивают раствором алкилбромида в толуоле концентрации 10% при температуре 15-30°C в течение 5-20 мин, после чего сушат в течение 20 мин, промывают толуолом и сушат при 140°C в течение 5 мин.
5. Способ по п.1, отличающийся тем, что модифицированную поверхность пленки смачивают при температуре 15-30°C в течение 5-20 мин раствором алкилбромида в диметилформамиде концентрации 10%, после чего сушат в течение 12 ч, подвергают термообработке при 140°C в течение 20 мин, промывают абсолютным этанолом, сушат в течение 20 мин и подвергают термообработке при 140°C в течение 20 мин.
-4
-4
-4
-4
2
6. Способ по любому из пп.4 и 5, отличающийся тем, что количество олиго(органо)алкоксисилоксана составляет от 0,3·10 до 0,4·10 моль, а количество алкилбромида от 0,8·10 до 0,94·10 моль на 1 см поверхности материала.
7. Способ по п.1, отличающийся тем, что в качестве полимерного материала используют полиэтилентерефталатную пленку.
8. Способ по п.1, отличающийся тем, что обработанному полимерному материалу придают свойство гидрофобности, характеризующейся повышением краевого угла смачивания поверхности, по меньшей мере, на 34-78°.